(57)【特許請求の範囲】
【請求項１】
組成物の紫外線吸収を改良する方法であって、組成物に不揮発成分の総重量の０．１重量％から５０重量％のラテックス粒子を加えることを含み、該組成物が少なくとも一つの紫外線吸収剤を含み、該ラテックス粒子がボイドを有し、１００ｎｍ〜３８０ｎｍの粒径を有する前記方法。
【請求項２】
前記ラテックス粒子が、前記組成物中に１．０重量％から２０重量％の量で存在するように前記組成物に加えられる請求項１記載の方法。
【請求項３】
ラテックス粒子の粒子径が１５０ｎｍ〜３７５ｎｍである請求項１記載の方法。
【請求項４】
ラテックス粒子の粒子径が１９０ｎｍ〜３５０ｎｍである請求項１記載の方法。
【請求項５】
前記ラテックス粒子が、０．１％から５０％のボイド率を有する請求項１記載の方法。
【請求項６】
前記ラテックス粒子が、５％から５０％のボイド率を有する請求項１記載の方法。
【請求項７】
前記紫外線吸収剤が、オキシベンゾン、ジオキシベンゾン、スリソベンゾン、メンチルアントラニレート、パラ−アミノ安息香酸、アミルパラ−ジメチルアミノ安息香酸、オクチル パラ−ジメチルアミノベンゾエート、エチル ４−ビス（ヒドロキシプロピル）パラ−アミノベンゾエート、ポリエチレングリコール（ＰＥＧ−２５）パラ−アミノベンゾエート、エチル ４−ビス（ヒドロキシプロピル）アミノベンゾエート、ジエタノールアミン パラ−メトキシオキシシンナメート、２−エトキシエチル パラ−メトキシシンナメート、エチルヘキシル パラ−メトキシシンナメート、オクチル パラメトキシシンナメート、イソアミル パラメトキシシンナメート、２−エチルヘキシル ２−シアノ−３，３−ジフェニル−アクリレート、２−エチルヘキシルサリチレート、ホモメンチルサリチレート、グリセリルアミノベンゾエート、トリエタノールアミンサリチレート、ジガロイルトリオレエート、ジヒドロキシアセトンのラウソン、２−フェニルベンズイミダゾール−５−スルホン酸、ベンジリジン樟脳、アボベンゾン、二酸化チタン及び酸化亜鉛からなる群から選ばれる化学物質である請求項１記載の方法。
【発明の詳細な説明】
【０００１】
本発明は、少なくとも一つの紫外線吸収剤を含む組成物にボイドを有するラテックス粒子を加える、紫外線吸収を改良する方法に関する。
【０００２】
地表に到達する太陽エネルギーの６％は、波長２９０〜４００ｎｍの紫外線（ＵＶ）である。この電磁波は、２つの成分：
（１）  波長３２０〜４００ｎｍであるＵＶＡ波５．５％
（２）  波長２９０〜３２０ｎｍであるＵＶＢ波０．５％
を有している。太陽エネルギー中のＵＶ部分は比較的少ないけれども、太陽光の全ての副作用のほぼ９９％を誘発する。ＵＶＢ波は、例えば、皮膚の日焼け、老化及び癌を引き起こす原因となっている。ＵＶＡ波は、例えば、皮膚に淡褐色及び紅斑（異常な赤さ）を直接的に引き起こし、皮膚の老化の一因となっている。
【０００３】
太陽光への露出を避けることにより、人間は、紫外線によって引き起こされる重大な影響を避けることができる。しかしながら、仕事の性質により、ある人々は日光への露出を避けることができない。また、他の人々は、自ら日光に皮膚をさらし、時には極端なまでに日焼けする。従って、日光の悪影響に対する保護が重要である。
【０００４】
紫外線への露出のかかる悪影響からの保護には、少なくとも一つの物理的ブロッカー（Physical blocker）又は少なくとも一つの化学的吸収剤、またはそれらの組み合わせを含む局所的に塗布される配合物を、利用することができる。物理的ブロッカーとしては、レッドペトロラタム（red petrolatum）、二酸化チタン及び酸化亜鉛のような活性成分が挙げられる。化学的吸収剤としては、パラ−アミノ安息香酸（より一般的にはＰＡＢＡとして知られている）のような活性成分が挙げられるが、これは、塗布される際に一般的には透明であり、紫外線を吸収することにより活性化し、該配合物に添加される特定の活性成分の吸収スペクトルに応じて、特定ＵＶ波バンドに対する選択的な保護をもたらす。
【０００５】
日焼け止め配合剤の効能は、一般的には、日焼け止め剤で保護された皮膚上に最小量の紅斑を生じさせるために要求されるエネルギー量と、保護されてない皮膚上に同量の紅斑を生じさせるために要求されるエネルギー量との比率で定められる、サンプロテクションファクター（ＳＰＦ：Sun Protection Factor）により、皮膚をどのぐらい保護するかということにより評価される。
【０００６】
”紫外線吸収剤”として呼ばれ、典型的には日焼け止め配合剤中で使用される多くの化学的吸収剤及び物理的ブロッカーは、毒性効果を有している。従って、保護レベルを低下させずに、日焼け止め配合剤中に存在する紫外線吸収剤のレベルを減少させることが望ましい。
【０００７】
日焼け止め配合剤中の紫外線吸収剤の量を減少させる一つの試みは、グロリア（Ｇｒｏｌｌｉｅｒ）らの米国特許第４，８０４，５３１号に開示されている。グロリアらの特許は化粧用日焼け止め組成物に、ａ）膨潤可能なコアを形成するイオン性ポリマーとｂ）少なくとも部分的にコアをカプセル化するシースを形成するポリマーとを含む水不溶性ポリマー粒子の水性分散体を加えることを開示する。水不溶性ポリマー粒子はフィルム形成性であり、シースは５０℃以下のガラス転移温度を有し、膨潤前の平均粒子径が７０ナノメーター（ｎｍ）から４５００ｎｍであった。グロリアは、水不溶性ポリマー粒子を、化粧用日焼け止め組成物の総重量の０．１から１０重量％の量で化粧用日焼け止め組成物に加えたときに、化粧用日焼け止め組成物の紫外線の吸収が増大することを開示する。
上記のグロリアの技術を改良するため、我々は特定の粒子径を有し、ボイドを有するラテックス粒子が１以上の紫外線吸収剤を含む組成物の紫外線吸収を増大させることを見いだした。
【０００８】
本発明は、組成物の紫外線吸収を改良する方法であって、組成物に不揮発成分の総重量の約０．１重量％から約５０重量％のラテックス粒子を組成物に加えることを含み、該組成物が少なくとも一つの紫外線吸収剤を含み、該ラテックス粒子がボイドを有し、約１００ｎｍ〜約３８０ｎｍの粒径を有する前記方法に関する。
【０００９】
図１は、塗布量５マイクロリッター／平方インチで、添加剤を含まない組成物、ボイドのないラテックス粒子を含む組成物及びボイドを有するラテックス粒子(voided latex particles)を含む組成物についての波長２８０〜４４０ｎｍの紫外線吸収スペクトルである。該組成物中の活性成分は、２−エチルヘキシルパラ−メトキシシンナメート及びメンチルアントラニレートである。添加剤は不揮発分の総重量を基準として５重量％のレベルで添加する。
【００１０】
図２は、塗布量１０マイクロリッター／平方インチで、添加剤を含まない組成物及びボイドを有するラテックス粒子を含む組成物についての波長２８０〜４４０ｎｍの紫外線吸収スペクトルである。該組成物中の活性成分は、２−エチルヘキシルパラ−メトキシシンナメート及びメンチルアントラニレートである。添加剤は不揮発分の総重量を基準として５重量％のレベルで添加する。
【００１１】
図３は、塗布量２０マイクロリッター／平方インチで、添加剤を含まない組成物、ボイドのないラテックス粒子を含む組成物及びボイドを有するラテックス粒子を含む組成物についての波長２８０〜４４０ｎｍの紫外線吸収スペクトルである。該組成物中の活性成分は、２−エチルヘキシルパラ−メトキシシンナメート及びメンチルアントラニレートである。添加剤は不揮発分の総重量を基準として５重量％のレベルで添加する。
【００１２】
図４は、塗布量４０マイクロリッター／平方インチで、添加剤を含まない組成物、ボイドのないラテックス粒子を含む組成物及びボイドを有するラテックス粒子を含む組成物についての波長２８０〜４４０ｎｍの紫外線吸収スペクトルである。該組成物中の活性成分は、２−エチルヘキシルパラ−メトキシシンナメート及びメンチルアントラニレートである。添加剤は不揮発分の総重量を基準として５重量％のレベルで添加する。
【００１３】
図５は、６つの紫外線吸収組成物について、組成物のサンプロテクションファクター（Ｙ軸）と、組成物に含まれるボイドを有するラテックス粒子のｎｍ単位での粒子径（Ｘ軸）との関係を示す。固体のボイドを有するラテックス粒子を、不揮発成分の総量に基づいて固形分で１０重量％加えた。ボイドを有するラテックス粒子に加え、組成物は紫外線吸収剤であるフェニルベンズイミダゾールスルホン酸を含んでいた。
【００１４】
本発明の方法は、少なくとも１つの紫外線吸収剤を含む組成物の紫外線吸収性を改良する。本発明の方法は、少なくとも１つの紫外線吸収剤を含む組成物に、不揮発成分の総量に基づいて、約０．１重量％から約５０重量％、好ましくは約１重量％から約２０重量％のボイドを有するラテックス粒子を加えることを含む。本明細書において、「紫外線」の用語は、ＵＶＡ波とＵＶＢ波の両者を含む。本発明の方法において有用なラテックス粒子は、ブルックヘブン  ＢＩ−９０光子相関スペクトロメーターで測定した粒径で、約１００ｎｍから約３８０ｎｍ、好ましくは約１５０ｎｍから約３７５ｎｍ、より好ましくは約１９０ｎｍから約３５０ｎｍ、最も好ましくは約２５１ｎｍから約３２５ｎｍの粒子径を有する。
【００１５】
所定の粒子径において、加工することができ、粒子の完全性が保たれれば、最大のボイド率（void fraction）を有するラテックス粒子を製造することが望ましい。好ましくは、該ラテックス粒子は、約０．１％〜約５０％、より好ましくは、約５％〜約５０％のボイド率でボイドを含んでいる。ボイド率は、それらを遠心機中で希釈分散液から圧縮した後、ラテックス粒子により占められている容積と、同じ組成の非ボイド粒子（non-voided particles）の容積とを比較することによって測定した。
【００１６】
本発明の方法において有用なボイドを有するラテックス粒子は、少なくとも１つのコアポリマーと少なくとも１つのシェルポリマーとを含む多段粒子から形成される。コアポリマーとシェルポリマーは単一段重合工程または逐次的な重合工程により製造することができる。
ボイドを有するラテックス粒子は、公知の重合手段、例えば、逐次エマルジョン重合、たとえば、参照され本明細書の一部とされる米国特許４，４２７，８３６；４，４６９，８２５；４，５９４，３６３；４，６７７，００３；４，９２０，１６０；４，９７０，２４１に開示されている方法により調製することができる。ボイドを有するラテックス粒子は、たとえばヨーロッパ特許出願０，２６７，７２６号、０，３３１，４２１号、米国特許第４，９１０，２２９および５，１５７，０８４号に開示される重合方法により調製することもできる。
【００１７】
ボイドを有するラテックス粒子のシェルポリマーのエマルション重合で使用されるモノマーは、好ましくは１以上の非イオン性エチレン性不飽和モノマーを含む。任意に、少なくとも一つのカルボン酸基を含む１以上のモノエチレン性不飽和モノマーをシェルで重合させることができる。
シェルを構成するモノマーは、少なくとも１つのシェルにおいて、ラテックス粒子内にボイドを保持できる程度に充分に高いガラス転移温度をもたらすように選択される。好ましくは、示差走査熱量で測定したガラス転移温度が、少なくとも１つのシェルにおいて５０℃よりも高く、より好ましくは６０℃よりも高く、最も好ましくは７０℃よりも高い。
【００１８】
ボイドを有するラテックス粒子のコアポリマーのエマルション重合で使用されるモノマーは、好ましくは、少なくとも１つのカルボン酸基を含む１以上のモノエチレン性不飽和モノマーを含む。好ましくは、コアはコアの総モノマー重量に基づいて少なくとも５重量％の、少なくとも１つのカルボン酸基を含むモノエチレン性不飽和モノマーを含む。コアポリマーは、たとえば、このような少なくとも一つのカルボン酸基を含むモノエチレン性不飽和モノマーのホモ重合エマルション重合によって、又は少なくとも一つのカルボン酸基を含む２以上のモノエチレン性不飽和モノマーの共重合エマルション重合によって得ることができる。好ましくは、少なくとも一つのカルボン酸基を含むモノエチレン性不飽和モノマーは、１以上の非イオン性（すなわち、イオン化できる基を有しない）エチレン性不飽和モノマーと共重合される。
また、コアポリマーまたはシェルポリマーは、任意に、コアの総モノマー重量を基準として約０．１重量％〜約２０重量％、好ましくは、約０．１重量％〜約３重量％の多エチレン性不飽和モノマー、例えば、エチレングリコールジ（メタ）アクリレート、アリル（メタ）アクリレート、１，３−ブタンジオールジ（メタ）アクリレート、ジエチレングリコールジ（メタ）アクリレート、トリメチロールプロパントリメタクリレート、又はジビニルベンゼンを含むことができる。また、コアポリマーまたはシェルポリマーは、任意に、コアの総モノマー重量を基準として約０．１重量％〜約６０重量％のブタジエンを含むことができる。
【００１９】
少なくとも一つのカルボン酸基を含む適当なモノエチレン性不飽和モノマーとしては、たとえば、アクリル酸及びメタクリル酸、アクリロキシプロピオン酸、（メタ）アクリロキシプロピオン酸、イタコン酸、アコニット酸、マレイン酸若しくは無水マレイン酸、フマル酸、クロトン酸、モノメチルマレエート、モノメチルフマレート、及びモノメチルイタコネートが挙げられる。アクリル酸及びメタクリル酸が好ましい。
【００２０】
適当な非イオン性エチレン性不飽和モノマーとしては、たとえば、スチレン、ビニルトルエン、エチレン、酢酸ビニル、塩化ビニル、塩化ビニリデン、アクリロニトリル、（メタ）アクリルアミド、例えば、メチル（メタ）アクリレート、エチル（メタ）アクリレート、ブチル（メタ）アクリレート、２−エチルヘキシル（メタ）アクリレート、ベンジル（メタ）アクリレート、ラウリル（メタ）アクリレート、オレイル（メタ）アクリレート、パルミチル（メタ）アクリレート及びステアリル（メタ）アクリレートなどの（メタ）アクリル酸の（Ｃ1 〜Ｃ20）アルキル若しくは（Ｃ3 〜Ｃ20）アルケニルエステルが挙げられる。ここで使用される”（メタ）アクリル”は、アクリルとメタクリルの両者を含む包括的表現として用いている。
【００２１】
ラテックス粒子のボイドは、好ましくはコアを１以上の揮発成分を含む膨潤剤で膨潤する事により調製される。膨潤剤は、シェルを浸透し、コアを膨潤する。膨潤剤の揮発成分は、その後ラテックス粒子を乾燥することにより除去され、ラテックス粒子内にボイドを形成する。好ましくは、膨潤剤は水性塩基である。コアを膨潤するのに有用な水性塩基としては、例えば、アンモニア、水酸化アンモニウム、水酸化ナトリウムのような水酸化アルカリ金属塩、及びトリメチルアミンまたはトリエチルアミンのような揮発性アミンがある。
ボイドを有するラテックス粒子はコア内に膨潤剤が存在している状態で組成物に加えることができる。ラテックス粒子がコア内に膨潤剤が存在している状態で組成物に加えられた場合、膨潤剤の揮発成分は組成物の乾燥と共に除去される。ボイドを有するラテックス粒子は、膨潤剤の揮発成分を除去した後に組成物に加えることもできる。
【００２２】
本発明の方法により改良される組成物は、ボイドを有するラテックス粒子に加え、少なくとも１つの紫外線吸収剤を含む。紫外線吸収剤は所望のサンプロテクションファクターを得るような量で組成物に加えることができる。たとえば、紫外線吸収剤は一般には組成物に、組成物中の不揮発成分の総重量に基づいて約０．１重量％から約１５重量％の量で加えることができる。
【００２３】
本発明の方法で使用される紫外線吸収剤は公知の物質である。適当な紫外線吸収剤としては、オキシベンゾン（oxybenzone）、ジオキシベンゾン（dioxybenzone）、スリソベンゾン（sulisobenzone）、メンチルアントラニレート、パラ−アミノ安息香酸、アミル  パラ−ジメチルアミノ安息香酸、オクチル  パラ−ジメチルアミノベンゾエート、エチル  ４−ビス（ヒドロキシプロピル）パラ−アミノベンゾエート、ポリエチレングリコール（ＰＥＧ−２５）パラ−アミノベンゾエート、エチル  ４−ビス（ヒドロキシプロピル）アミノベンゾエート、ジエタノールアミン  パラ−メトキシオキシシンナメート、２−エトキシエチル  パラ−メトキシシンナメート、エチルヘキシル  パラ−メトキシシンナメート、オクチル  パラメトキシシンナメート、イソアミル  パラメトキシシンナメート、２−エチルヘキシル  ２−シアノ−３，３−ジフェニル−アクリレート、２−エチルヘキシルサリチレート、ホモメンチルサリチレート、グリセリルアミノベンゾエート、トリエタノールアミンサリチレート、ジガロイルトリオレエート、ジヒドロキシアセトンのラウソン（lawsone with dihydroxyacetone ）、２−フェニルベンゾイミダゾール−５−スルホン酸、ベンジリジン樟脳、アボベンゾン（avobenzone）、二酸化チタン及び酸化亜鉛などが挙げられる。
【００２４】
本発明の方法により改良された組成物は、紫外線吸収組成物において使用される他の公知の成分を含むことができる。例えば、該組成物が日焼け止め剤として使用される場合、さらに、水、皮膜形成性物質、乳化剤、水、皮膚軟化剤、防水剤、オイル、安定剤、増粘剤、防腐剤、香料、着色剤、殺虫剤、保湿剤、およびこれらの組み合わせを含むことができる。該組成物が化粧品として使用される場合、さらに、水、皮膜形成性物質、乳化剤、軟化剤、皮膚軟化剤、オイル、安定剤、増粘剤、防腐剤、香料、着色剤、顔料、およびこれらの組み合わせを含むことができる。
【００２５】
本発明の方法により改良された組成物は、紫外線照射からの保護が有用であるあらゆる用途に使用可能である。たとえば、改良された組成物は、例えば、化粧品、日焼け止め剤及びヘアケア製品のようなパーソナルケア製品などのように、人間の皮膚及び毛髪に使用することができる。また、本発明の方法は、植物（plant life）、プラスチック、木材における、例えばクリヤワニス状態のコーティングの紫外線吸収性及び保護を改良するのに有用である。
【００２６】
本発明の方法は、透明または着色配合物のいずれにおいても、紫外線吸収を改良するために使用することができる。この方法は、特に、日焼け防止剤のような透明な配合物が望まれる場合において有用である。なぜなら、約３００ｎｍ未満の粒子径を有するボイドを有するラテックス粒子の添加は、白色性に顕著な影響を与えないからである。
【００２７】
本発明の方法は、配合者に対して所定の配合において紫外線吸収を大きくするか、または所定の紫外線吸収を保持しつつ配合物中の紫外線吸収剤の量を減少させることを可能とする。
本発明の方法により改良された組成物は、たとえば１平方ｃｍあたり約０．５マイクロリットルから約４マイクロリットルのような塗布体積量で肌に塗布することができる。
【００２８】
実施例
注記：  実施例で使用した略語は次のとおりである：
ＭＭＡ      メチルメタクリレート（数値は重量％）
ＢＭＡ      ブチルメタクリレート（数値は重量％）
ＭＡＡ      メタクリル酸（数値は重量％）
Ｓｔｙ      スチレン（数値は重量％）
ＡＬＭＡ    アリルメタクリレート（数値は重量％）
ｐｂｗ      重量部
【００２９】
実施例１および２については、粒径１５０ｎｍから５４８ｎｍのボイドを有するラテックス粒子が、少なくとも１つの紫外線吸収剤を有する配合剤に加えられ、ボイドを有するラテックス粒子による紫外線吸収の改良効果を測定した。
実施例１および２におけるボイドを有するラテックス粒子は、米国特許４，４２７，８３６号に記載されている方法と同様の方法で調製された。実施例１および２で試験されたボイドを有するラテックス粒子は、特記のある場合を除き、以下の組成を有していた。
コア：      ：    １重量部（６０ＭＭＡ／４０ＭＡＡ）
シェルＩ    ：  １６重量部（１０ＢＭＡ／８６ＭＭＡ／４ＭＡＡ）
シェルＩＩＩ：  １２重量部（９９．５Ｓｔｙ／０．５ＡＬＭＡ）
シェルＩＩＩ：    ９重量部（１００Ｓｔｙ）
【００３０】
モノマー中の酸の総当量を基準として、過剰量のアンモニアを、シェルＩＩとシェルＩＩＩの重合の間に、高温（８０〜８５℃）の分散液に添加し、コアを膨潤させた。ボイドを有するラテックス粒子は、表１に示した最終粒径とボイド率を有していた。粒子径は、Ｂｒｏｏｋｈａｖｅｎ  ＢＩ−９０光子相関スペクトロメーターで測定して測定した。ラテックス粒子のボイド率は、発明の詳細な説明の項で説明した遠心法で測定した。
【００３１】
【表１】
0003827776.tif 000002
【００３２】
実施例１
本発明において有用なボイドを有するラテックス粒子を含む組成物について、人体の皮膚における異なったレベルの日焼け止め効果をシュミレーションするために、種々の被膜厚さにおいて紫外線吸収効果を評価した。ボイドを有するラテックス粒子を含む組成物は、ボイドを有するラテックス粒子と同様の粒径を有するボイドのないラテックス粒子を含む組成物と比較された。
以下の組成物を紫外線吸収の測定のために調製した。
0003827776.tif 000003
【００３３】
組成物は、Tanning Research Laboratoriesによって製造された、ＳＰＦ  ４ のHawaiian Tropic Dark Tanning Lotionに、固形分の総重量を基準として、固 形分５％のレベルで添加剤を添加することによって調製した。Hawaiian Tropic Dark Tanning Lotion中の紫外線吸収物質は、２−エチルヘキシルパラメトキシシンナメートとメンチルアントラニレートである。
調製した組成物を、５，１０，２０及び４０マイクロリッター／平方インチのレベルで、Minnesota Mining and Manufacturing Company製のTranspore （商標）テープに塗布して、人間の皮膚上に異なるレベルで日焼け止め剤を塗布した場合をシミュレーションした。各サンプルについて波長２８０〜４４０ｎｍの紫外線吸収度スペクトルを、Optronics Laboratories 752  スペクトロラジオメーターを用いて測定した。塗布量５，１０，２０及び４０マイクロリッター／平方インチでのスペクトルを、それぞれ、図１，２，３及び４に示す。
【００３４】
少なくとも一つの紫外線吸収剤とボイドを含むラテックス粒子の両者を含む組成物１は、紫外線吸収剤だけを含む組成物（比較例組成物Ａ）と比較して、試験した波長（２８０〜４４０ｎｍ）において、各塗布量で改良された紫外線吸収度を示した。組成物１は、また、紫外線吸収剤とポリマーＢと同様の粒子径を有するボイドのないラテックス粒子を含む組成物比較例組成物Ｂと比較して、各塗布量で改良された紫外線吸収度を示した。結果は、ラテックス粒子中のボイドの存在は、紫外線吸収剤を含む組成物の紫外線吸収を改良することを示す。
【００３５】
実施例２
少なくとも１つの紫外線吸収剤を含む組成物において、本発明において有用なボイドを有するラテックス粒子の、種々の粒径における紫外線吸収効果を評価した。試験手順は以下の通りであった。
ボイドを有するラテックス粒子を含む試験組成物を、表２に示した組成で調製した。
【００３６】
【表２】
0003827776.tif 000004
【００３７】
以下において対照と称される、対照組成物は、表２に示した組成で、ボイドを有するラテックス粒子を含まないで調製された。アキュリン２２は、ローム  アンド  ハース  カンパニーから市販されており、増粘のために加えられた。ケーソンＣＧもローム  アンド  ハース  カンパニーから市販されており、殺生物剤として加えられた。ネオヘリオパンヒドロは Haarmann & Reimer から市販されている紫外線吸収剤であり、フェニルベンズイミダゾールスルホン酸である。
【００３８】
組成物の紫外線吸収能力は、試験組成物のサンプロテクションファクター（ＳＦＰ）を測定することにより評価された。ＳＰＦはマサチューセッツ州、エイヤーの、The Optometrics Group から販売されるＳＰＦ  ２９０とＳＰＦオペレーティングソフトウエアを使用して測定された。ＳＰＦ２９０分析器は、ＵＶ波長でのサンプルのＵＶ吸収を測定し、このＵＶ吸収スペクトルに基づいてＳＰＦ値を計算する。ＳＰＦを計算するために以下の手順が使用された。
対照を含むそれぞれの試験組成物に付いて、Minnesota Mining and Manufacturing Company製のTranspore （商標）テープを長さ１０．１６ｃｍ、幅７．６２ｃｍに切り、ＳＰＦ２９０分析器内においた。１．０ｃｃの目盛り付きシリンジを使用し、０．１ｃｃの試験組成物を、約５０平方ｃｍの試験領域に均一に塗布した。組成物はテープ上で２０分乾燥された。
試験組成物を乾燥している間に、組成物を含まないテープに付いて、ＳＰＦ２９０分析器を使用してバックグラウンドの紫外線吸収を測定した。ＳＰＦ２９０分析器は、テープのバックグラウンド吸収を差し引いて、試験組成物のＳＰＦを計算する。
乾燥後、試験組成物について、テープの試験領域内の６つの異なった場所において、ＳＰＦ２９０分析器を使用してＳＰＦを測定した。これらの６つの測定値は平均された。ＳＰＦ測定のための上記の手順を同じ試験組成物に付いて行い、さらに６点のＳＰＦを測定した。得られた１２のＳＰＦ測定値を平均して、最終ＳＰＦ値を得た。
【００３９】
表３に、上記の手順により試験された組成物の最終ＳＰＦ値を示す。表３には、それぞれの試験組成物に付いて、試験されたラテックス粒子、ボイドを有するラテックス粒子の粒径、ラテックス粒子のボイド率、および最終ＳＰＦ値を示す。低いＳＰＦ値を有する試験組成物と比較して、試験組成物のＳＰＦ値が高いほど、より多量の紫外線を吸収することを示す。表３のデータは図５にグラフとして示された。
表３と図５は、少なくとも１つの紫外線吸収剤を含む試験組成物の紫外線吸収能力は、ボイドを有するラテックス粒子の粒径が約１００ｎｍから約３８０ｎｍである時に予想外に増加することを示している。粒径が約１９０ｎｍから約３５０ｎｍの時に特に増加が激しい。
【００４０】
【表３】
0003827776.tif 000005
【図面の簡単な説明】
【図１】図１は、塗布量５マイクロリッター／平方インチの時の実施例１の結果を示す図である。
【図２】図２は、塗布量１０マイクロリッター／平方インチの時の実施例１の結果を示す図である。
【図３】図３は、塗布量２０マイクロリッター／平方インチの時の実施例１の結果を示す図である。
【図４】図４は、塗布量４０マイクロリッター／平方インチの時の実施例１の結果を示す図である。
【図５】図５は実施例２の結果を示す図である。
【図１】
0003827776.tif 000006
【図２】
0003827776.tif 000007
【図３】
0003827776.tif 000008
【図４】
0003827776.tif 000009
【図５】
0003827776.tif 000010